(57)【要約】      （修正有）【課題】記録媒体を重ねた場合の画像の白モヤの発生を抑制した両面記録媒体を提供すること。【解決手段】支持体１と該支持体の第一面側及び第二面側に各々２層以上のインク受容層を有する記録媒体であって、該インク受容層は顔料及びバインダーを含有し、該第一面側における最外層のインク受容層２の細孔半径のピーク位置をＡ１ｎｍ、最外層のインク受容層に隣接したインク受容層３の細孔半径のピーク位置をＡ２ｎｍ、該第二面側における最外層のインク受容層４の細孔半径のピーク位置をＢ１ｎｍ、最外層のインク受容層に隣接したインク受容層５の細孔半径のピーク位置をＢ２ｎｍとして、これらが関係式（１）Ａ１＞Ａ２、（２）Ｂ１＞Ｂ２、（３）｜Ａ１−Ｂ１｜≦１．０を満たし、第一面側及び第二面側の最外層のインク受容層はＪＩＳＢ０６０１で規定される算術平均粗さＲａが０．５０μｍ以上であることを特徴とする記録媒体。【選択図】図１
2011173411.tif 000002
【特許請求の範囲】
【請求項１】
支持体と、該支持体の第一面側及び第一面側と該支持体を挟んで反対側の第二面側に、各々２層以上のインク受容層を有する記録媒体であって、
該インク受容層は顔料及びバインダーを含有し、
該第一面側における最外層のインク受容層の細孔半径のピーク位置をＡ１ｎｍ、最外層のインク受容層に隣接したインク受容層の細孔半径のピーク位置をＡ２ｎｍ、該第二面側における最外層のインク受容層の細孔半径のピーク位置をＢ１ｎｍ、最外層のインク受容層に隣接したインク受容層の細孔半径のピーク位置をＢ２ｎｍとしたときに、Ａ１、Ａ２、Ｂ１、Ｂ２が下記関係式（１）、（２）及び（３）を満たし、
該第一面側の最外層のインク受容層及び該第二面側の最外層のインク受容層は、ＪＩＳ  Ｂ０６０１で規定される算術平均粗さＲａが０．５０μｍ以上である
ことを特徴とする記録媒体。
（１）  Ａ１＞Ａ２
（２）  Ｂ１＞Ｂ２
（３）  ｜Ａ１−Ｂ１｜≦１．０
【請求項２】
Ａ１−Ａ２＞２．０、且つＢ１−Ｂ２＞２．０を満たす請求項１に記載の記録媒体。
【請求項３】
前記第一面側の最外層のインク受容層及び第二面側の最外層のインク受容層は、ＪＩＳ  Ｂ０６０１で規定される算術平均粗さＲａが０．７０μｍ以上である請求項１または２に記載の記録媒体。
【請求項４】
前記第一面側の最外層のインク受容層及び第二面側の最外層のインク受容層の塗工量が、１０．０ｇ／ｍ２以下である請求項１〜３のいずれか１項に記載の記録媒体。
【請求項５】
前記顔料がアルミナ水和物である請求項１〜４のいずれか１項に記載の記録媒体。
【発明の詳細な説明】
【技術分野】
【０００１】
本発明は、両面に記録を行うことが可能な両面記録媒体に関する。
【背景技術】
【０００２】
記録媒体、特にインクジェット記録方式に適用される記録媒体としては、顔料であるシリカやアルミナ水和物をバインダーで保持した多孔質構造のインク受容層を有するものが一般的である。
【０００３】
このような記録媒体に求められる特性の一つとして、両面記録特性がある。かかる要求に対して、特許文献１には、支持体の両面にインク受容層またはコート層を有するインクジェット記録媒体（両面記録媒体）が開示されている。また、特許文献２には、特定の不透明度を有する支持体の両面に、カチオン性化合物を含有するインク吸収層を有するインクジェット記録媒体（両面記録媒体）が開示されている。
【先行技術文献】
【特許文献】
【０００４】
【特許文献１】特開平９−２８６１６６号公報
【特許文献２】特開２００１−８０２０８号公報
【発明の概要】
【発明が解決しようとする課題】
【０００５】
例えば、インクジェット記録方式によって両面に記録が施された記録媒体をアルバム用途に用いた場合、記録媒体に設けられたインク受容層同士が、記録媒体間で重なる（接触する）こととなる。この際、印刷に用いられたインク中に含まれている水分等（水や水溶性溶剤）が、インク受容層中に残存していると、重なったインク受容層の間で水分等の移動が生じる場合がある。このように水分の移動が生じた部分には、画像に白モヤ（部分的にインクが薄くなって白く見えてしまう現象）が発生することがある。
【０００６】
特許文献１に記載の記録媒体は、表裏のインク吸収能が異なる記録媒体である。従って、インク受容層同士を重ねた場合、各々のインク受容層の吸収能に差があるため、水分等の移動が顕著に起こり、画像に白モヤが発生する場合があった。
【０００７】
特許文献２に記載の記録媒体は、表裏のインク吸収層の構成を実質的に同等の構成にすることで、表裏のインク吸収層に付着するインク液滴のドット径差を小さくし、表裏の画像再現性の差を少なくした記録媒体である。しかしながら、インク受容層同士を重ねた際の水分等の移動に関しては考慮されておらず、インク受容層同士を重ねた場合、画像に白いモヤが発生する場合があった。
【０００８】
従って、本発明は、記録媒体同士を重ねた場合に発生する画像の白モヤの発生を抑制した両面記録媒体を提供することを目的とする。
【課題を解決するための手段】
【０００９】
上記課題は、以下の本発明によって解決される。即ち本発明は、支持体と、該支持体の第一面側及び第一面側と該支持体を挟んで反対側の第二面側に、各々２層以上のインク受容層を有する記録媒体であって、該インク受容層は顔料及びバインダーを含有し、該第一面側における最外層のインク受容層の細孔半径のピーク位置をＡ１ｎｍ、最外層のインク受容層に隣接したインク受容層の細孔半径のピーク位置をＡ２ｎｍ、該第二面側における最外層のインク受容層の細孔半径のピーク位置をＢ１ｎｍ、最外層のインク受容層に隣接したインク受容層の細孔半径のピーク位置をＢ２ｎｍとしたときに、Ａ１、Ａ２、Ｂ１、Ｂ２が下記関係式（１）、（２）及び（３）を満たし、該第一面側の最外層のインク受容層及び該第二面側の最外層のインク受容層は、ＪＩＳ  Ｂ０６０１で規定される算術平均粗さＲａが０．５０μｍ以上であることを特徴とする記録媒体である。
（１）  Ａ１＞Ａ２
（２）  Ｂ１＞Ｂ２
（３）  ｜Ａ１−Ｂ１｜≦１．０
【発明の効果】
【００１０】
本発明によれば、記録媒体同士を重ねた場合に発生する画像の白モヤの発生を抑制した両面記録媒体を提供することが可能となる。
【図面の簡単な説明】
【００１１】
【図１】本発明の記録媒体の一例を示す図である。
【発明を実施するための形態】
【００１２】
以下、本発明を詳細に説明する。
【００１３】
本発明の記録媒体は、支持体と、該支持体の第一面側及び第一面側と該支持体を挟んで反対側の第二面側に、各々２層以上のインク受容層を有する記録媒体である。本発明の記録媒体の一例を、図１に示す。支持体１の第一面側には、最外層のインク受容層２と、最外層のインク受容層２に隣接したインク受容層３が存在する。また、第一面側と該支持体を挟んで反対側の第二面側には、最外層のインク受容層４と、最外層のインク受容層４に隣接したインク受容層５が存在する。即ち、支持体の表面と裏面であわせて４層以上のインク受容層を有していることになるが、これらのインク受容層はいずれも顔料及びバインダーを含有する。
【００１４】
支持体の第一面側における最外層のインク受容層の細孔半径のピーク位置をＡ１ｎｍ、最外層のインク受容層に隣接したインク受容層の細孔半径のピーク位置をＡ２ｎｍとする。さらに、第二面側における最外層のインク受容層の細孔半径のピーク位置をＢ１ｎｍ、最外層のインク受容層に隣接したインク受容層の細孔半径のピーク位置をＢ２ｎｍとする。このとき、本発明の記録媒体は、Ａ１、Ａ２、Ｂ１、Ｂ２が下記関係式（１）、（２）を満たすことを特徴とする。
（１）  Ａ１＞Ａ２
（２）  Ｂ１＞Ｂ２
【００１５】
本発明の記録媒体は、支持体の両面（第一面及び第二面）に各々２層以上のインク受容層が存在し、その最外層のインク受容層の細孔半径のピーク位置が、最外層に隣接したインク受容層の細孔半径のピーク位置よりも大きい構成となっている。この結果、最外層のインク受容層にインクが付与されると、インク中の水分等は、毛細管力によって最外層のインク受容層に隣接したインク受容層へ引っ張られるので、最外層のインク受容層に残留しにくくなる。最外層のインク受容層に存在する水分等が少ないと、インク受容層を重ねた場合でも、インク受容層間での水分等の移動する量が低減し、画像の白モヤの発生を抑制することができる。
【００１６】
一方、最外層のインク受容層と最外層のインク受容層に隣接したインク受容層の細孔半径のピーク位置に差が無い、または隣接したインク受容層の細孔半径のピーク位置の方が大きい場合を考える。この場合には、最外層のインク受容層が持つ細孔の毛細管力が、隣接したインク受容層のインク受容層の持つ細孔の毛細管力と同等若しくは小さくなる。そのため、記録後に、最外層のインク受容層に存在する水分等の、最外層のインク受容層に隣接したインク受容層（下層）への移動が起こりにくくなり、最外層のインク受容層に水分等が残留しやすくなる。よって、インク受容層を重ねた場合に、画像の白モヤが発生する場合がある。
【００１７】
尚、本発明の記録媒体は、上述の効果を損なわない範囲であれば、最外層の上に液を塗布したり、或いは別の層を設けてもよい。
【００１８】
Ａ１、Ａ２、Ｂ１、Ｂ２は、上記（１）及び（２）の関係を満たせばよいが、より良好に白モヤの発生を抑制するには、Ａ１−Ａ２＞２．０、Ｂ１−Ｂ２＞２．０の関係を満たすことが好ましい。さらに好ましくは、Ａ１−Ａ２＞４．０である。また、Ｂ１−Ｂ２＞４．０である。
【００１９】
上述のような層構成にすることによって、水分等の大部分は、最外層のインク受容層から隣接したすぐ下のインク受容層へと移動する。しかしながら、これだけでは全ての水分等は移動せず、わずかながら最外層のインク受容層に残留することが推測される。そこで、本発明の記録媒体は、Ａ１、Ｂ１がさらに下記（３）の関係を満たすことを特徴としている。
（３）  ｜Ａ１−Ｂ１｜≦１．０
【００２０】
Ａ１、Ｂ１が（３）の関係を満たすことで、インク受容層同士を重ねた場合に、（１）及び（２）による最外層の水分等の低減と相まって、最外層のインク受容層に残留した水分等の移動を低減し、白モヤの発生を抑制することができる。好ましくは、｜Ａ１−Ｂ１｜≦０．５である。｜Ａ１−Ｂ１｜が１．０を超えると、重なり合うインク受容層間の細孔半径の差が大きくなり、インク受容層間の毛細管力の差が大きくなる傾向となる。このため、最外層のインク受容層に残留した水分等の移動が、細孔半径のピーク位置が小さいインク受容層側に起こり、これにより白モヤが発生する場合がある。
【００２１】
以上のような各層の細孔半径のピーク位置の制御は、従来公知の方法、即ち各層に用いる顔料を適宜選択したり、各層の顔料とバインダーの比率を調整することで達成できる。
【００２２】
本発明の記録媒体は、第一面側の最外層のインク受容層及び第二面側の最外層のインク受容層が、ＪＩＳ  Ｂ０６０１で規定される算術平均粗さＲａが０．５μｍ以上であることを特徴とする。算術平均粗さＲａが０．５０μｍ以上であれば、インク受容層の表面に凹凸が存在するため、記録後にインク受容層同士が重なった場合でも、インク受容層同士の接触面積を小さくできる。そのため、上記（１）、（２）及び（３）の関係と相まって、インク受容層間でのインク中の水分等の移動が起こりにくくなり、白モヤを低減させることが可能となる。算術平均粗さＲａは、０．７０μｍ以上であることが好ましい。算術平均粗さＲａは、０．５０μｍ以上であれば、特に上限はなく本発明の効果を得ることが可能であるが、記録後の画像濃度、画像品位の点からは、２．００μｍ以下であることが好ましい。
【００２３】
インク受容層の算術平均粗さの調整は、従来公知の方法で行えばよい。例えば、数平均粒子径が１〜２０μｍの無機、有機粒子を添加する方法、インク受容層表面に微細な凹凸を彫刻する方法や、規則的、または不規則な形状の凹凸を有する支持体上にインク受容層を設ける方法等が挙げられる。凹凸を有する支持体上にインク受容層を設ける方法は、支持体表面に予め規則的または不規則な形状の型付け処理を行っておき、この上にインク受容層を設けることで、インク受容層表面に支持体と同様の形状の凹凸を持たせる方法である。この方法は、インク受容層が堅い多孔質皮膜である場合に好ましい。この方法に好ましく用いられる支持体は、両面をポリオレフィンで被覆された紙支持体である。予め、ポリオレフィン樹脂表面に凹凸を型付けする代表的な方法としては、支持体上に溶融したポリオレフィン樹脂を押し出しコーティングした後、型付けローラーに圧接して微細な凹凸の模様付けを行う方法が挙げられる。模様付けを行う方法には、溶融押し出しで得られる樹脂コート紙に室温付近でエンボシングカレンダー処理する方法や、ポリオレフィン樹脂の押し出しコーティング時にロール表面に模様を彫刻したクーリングロールを使用して冷却しながら凹凸を形成する方法がある。比較的弱い圧力で型付けすることができ、かつより正確で均質な型付けができる点で、後者が好ましい。予め凹凸を表面に設けた支持体にインク受容層用塗工液を塗工して得られる記録媒体の場合、支持体の表面の粗さはインク受容層の表面の凹凸の高低差より高くすることが必要である。従って、支持体のＪＩＳ  Ｂ０６０１に規定される中心線平均粗さＲａは０．７０μｍ以上であることが好ましい。また、Ｒａは０．９０μｍ以上であることがより好ましい。
【００２４】
尚、本発明の記録媒体は、記録を行う為に付与するインクの色材が染料である場合に、より良好に白モヤの発生を抑制することができる。
【００２５】
＜支持体＞
本発明で用いられる支持体としては、例えば、フィルム、キャストコート紙、バライタ紙、レジンコート紙（両面がポリオレフィン等の樹脂で被覆された樹脂皮膜紙）等の紙類が好ましい。フィルムとしては、ポリエチレン、ポリプロピレン、ポリエステル、ポリ乳酸、ポリスチレン、ポリアセテート、ポリ塩化ビニル、酢酸セルロース、ポリエチレンテレフタレート、ポリメチルメタクリレート、ポリカーボネート等の透明な熱可塑性樹脂フィルムが挙げられる。
【００２６】
これら以外にも、適度なサイジングが施された紙である無サイズ紙やコート紙、無機物の充填若しくは微細な発泡により不透明化されたフィルムからなるシート状物質（合成紙等）を用いてもよい。また、ガラス又は金属等からなるシートを用いてもよい。さらに、支持体とインク受容層との接着強度を向上させるため、支持体の表面にコロナ放電処理や各種アンダーコート処理を施してもよい。
【００２７】
これら支持体の中でも、インク受容層形成後の記録媒体の光沢感や、表面の凹凸形状を形成しやすい点から、レジンコート紙を用いることが好ましい。
【００２８】
＜インク受容層＞
本発明の記録媒体は、支持体の第一面側及び第二面側に、各々２層以上のインク受容層を有する。これらのインク受容層は顔料及びバインダーを含有する。
【００２９】
（顔料）
顔料としては、例えば以下の無機顔料や有機顔料が挙げられる。無機顔料としては、軽質炭酸カルシウム、重質炭酸カルシウム、炭酸マグネシウム、カオリン、ケイ酸アルミニウム、珪藻土、ケイ酸カルシウム、ケイ酸マグネシウム。合成非晶質シリカ、コロイダルシリカ、アルミナ、アルミナ水和物、水酸化マグネシウム等が挙げられる。有機顔料としては、スチレン系プラスチックピグメント、アクリル系プラスチックピグメント、ポリエチレン粒子、マイクロカプセル粒子、尿素樹脂粒子、メラミン樹脂粒子等が挙げられる。顔料は、上記無機顔料、有機顔料の中から１種、又は必要に応じて選択された２種以上を組み合わせて用いることができる。
【００３０】
以上の顔料の中でも、画像の白モヤの発生を良好に抑制できる点で、アルミナ水和物を用いることが好ましい。アルミナ水和物としては、例えば、下記一般式（Ｘ）により表されるものを好適に利用できる。
Ａｌ２Ｏ３−ｎ（ＯＨ）２ｎ・ｍＨ２Ｏ・・・・（Ｘ）
（上記式中、ｎは０、１、２又は３の何れかを表し、ｍは０〜１０、好ましくは０〜５の範囲にある値を表す。但し、ｍとｎは同時に０にはならない。ｍＨ２Ｏは、多くの場合、結晶格子の形成に関与しない脱離可能な水相を表すものであるため、ｍは整数又は整数でない値をとることができる。又、この種の材料を加熱するとｍは０の値に達することがあり得る）。
【００３１】
アルミナ水和物の結晶構造としては、熱処理する温度に応じて、非晶質、キブサイト型、ベーマイト型の水酸化アルミニウムが知られており、アルミナ水和物、これらのうち、何れの結晶構造のものも使用可能である。これらの中でも、Ｘ線回折法による分析でベーマイト構造、又は非晶質を示すアルミナ水和物が好ましい。
【００３２】
また、アルミナ水和物は、インク受容層形成時の各インク受容層の細孔半径のピーク位置が、７．０ｎｍ以上１３．０ｎｍ以下となるものを用いることが好ましい。インク受容層の細孔半径のピーク位置がこの範囲内にあることによって、優れたインク吸収性及び発色性を発揮することが可能となる。インク受容層の細孔半径のピーク位置が７．０ｎｍよりも小さいと、インク吸収性が不足して、アルミナ水和物に対するバインダーの量を調整したとしても、十分なインク吸収性が得ることができない場合がある。特に、最外層のインク受容層に隣接するインク受容層において、細孔半径のピークが７．０ｎｍよりも小さいと、インク吸収性が不十分になりやすい傾向がある。
【００３３】
一方、インク受容層の細孔半径のピーク位置が１３．０ｎｍよりも大きくなると、インク受容層のヘイズが大きくなり、良好な発色性が得られない場合がある。特に最外層のインク受容層において、細孔半径のピークが１３．０ｎｍよりも大きいと、記録後にインク中の発色成分が存在する層のヘイズが大きくなり、良好な発色性が得られにくい傾向がある。
【００３４】
各インク受容層の細孔容積は、インク吸収性の点から０．５０ｍｌ／ｇ以上であることが好ましい。さらに、インク受容層の細孔半径として、２５．０ｎｍ以上の細孔が実質的に存在しないことが好ましい。２５．０ｎｍ以上の細孔が存在する場合には、インク受容層のヘイズが大きくなり、良好な発色性が得られない場合がある。
【００３５】
尚、本発明における細孔半径のピーク位置及び細孔容積とは、記録媒体を窒素吸着脱離法によって測定した、窒素ガスの吸着脱離等温線よりＢＪＨ（Ｂａｒｒｅｔｔ−Ｊｏｙｎｅｒ−Ｈａｌｅｎｄａ）法を用いて求めた値である。記録媒体を窒素吸着脱離法にて測定する場合、インク受容層以外の部分（支持体、樹脂被膜層等）でも測定が行われることとなるが、インク受容層以外の部分は、窒素吸着脱離法で一般的に測定可能な１〜１００ｎｍの範囲に実質的に細孔を持っていない。このため、記録媒体全体を窒素吸着脱離法で測定した場合には、インク受容層の平均細孔半径を測定していることと実質的に同じとなる。このことは、例えば主としてパルプからなる支持体や、主としてパルプからなる支持体の両面を樹脂で被覆したレジンコート紙の細孔分布を、窒素吸着脱離法で測定した場合に、１〜１００ｎｍの間に実質的に細孔を有していないことから明らかである。
【００３６】
尚、本発明の記録媒体は、第一面側、第二面側のいずれの面においても２層以上のインク受容層を有する。各層の細孔半径のピーク位置及び細孔容積は、支持体に各層を形成したものを層の種類毎に用意し、上述の窒素吸着脱離法によって測定する。
【００３７】
各層に２つ以上の細孔半径のピークが存在する場合には、各々の層のピークの極大値の中で最大を示す位置をそれぞれＡ１、Ａ２、Ｂ１、Ｂ２とし、上記（１）、（２）及び（３）の関係を満たせばよい。
【００３８】
インク受容層形成時に、上述のようなアルミナ水和物の細孔半径を得るためには、ＢＥＴ法によるＢＥＴ比表面積が、１００ｍ２／ｇ以上２００ｍ２／ｇ以下であるアルミナ水和物を用いることが好ましい。より好ましくは１２５ｍ２／ｇ以上である。また、１７５ｍ２／ｇ以下である。尚、ＢＥＴ法とは、気相吸着法による粉体の表面積測定法の一つであり、吸着等温線から１ｇの試料の持つ総表面積、即ち比表面積を求める方法である。このＢＥＴ法では、通常、吸着気体として窒素ガスが用いられ、吸着量を被吸着気体の圧又は容積の変化から測定する方法が最も多く用いられる。この際、多分子吸着の等温線を表すものとして最も著名なものは、Ｂｒｕｎａｕｅｒ、Ｅｍｍｅｔｔ、Ｔｅｌｌｅｒの式であって、ＢＥＴ式と呼ばれ比表面積決定に広く用いられている。上記ＢＥＴ法では、ＢＥＴ式に基づいて吸着量を求め、吸着分子１個が表面で占める面積を掛けることにより比表面積が得られる。ＢＥＴ法では、窒素吸着脱離法の測定において、ある相対圧力における吸着量の関係を数点測定し、最小二乗法によりそのプロットの傾き、切片を求めることで比表面積を導き出す。このため、測定の精度を上げるためには、相対圧力と吸着量の関係は少なくとも５点測定しておくことが好ましく、より好ましくは１０点以上である。
【００３９】
また、アルミナ水和物は、平板状で、平均アスペクト比が３．０以上１０以下、平板面の縦横比が０．６０以上１．０以下であるものが好ましい。尚、アスペクト比は、特公平５−１６０１５号公報に記載された方法により求めることができる。即ち、アスペクト比は、粒子の（厚さ）に対する（直径）の比で示される。ここで「直径」とは、アルミナ水和物を顕微鏡又は電子顕微鏡で観察したときの粒子の投影面積と等しい面積を有する円の直径（円相当径）を示す。また、平板面の縦横比は、アスペクト比と同様に、粒子を顕微鏡で観察した場合の、平板面の最小値を示す直径と、最大値を示す直径の比を示す。
【００４０】
アスペクト比が上記範囲外となるアルミナ水和物を使用した場合、形成したインク受容層の細孔分布範囲が狭くなる場合がある。このため、アルミナ水和物の粒子径を揃えて製造するのが困難になる場合がある。また、同様に、縦横比が上記範囲外のものを使用した場合も、インク受容層の細孔径分布が狭くなる。
【００４１】
アルミナ水和物には、繊毛状と、繊毛状でない形状のものがあることが知られている。本発明者の知見によれば、同じアルミナ水和物であっても、平板状のアルミナ水和物の方が、繊毛状のアルミナ水和物よりも分散性がよい。また、繊毛状のアルミナ水和物は、塗工時に支持体の表面に対して平行に配向し形成される細孔が小さくなって、インク受容層のインク吸収性が小さくなることがある。これに対して、平板状のアルミナ水和物は、塗工により配向する傾向が小さく形成されるインク受容層の細孔の大きさやインク吸収性へ影響を及ぼしにくい。このため、平板状のアルミナ水和物を用いることが好ましい。
【００４２】
（バインダー）
本発明で用いられるバインダーとしては、例えば、以下のものが挙げられる。即ち、酸化澱粉、エーテル化澱粉、リン酸エステル化澱粉等の澱粉誘導体。カルボキシメチルセルロース、ヒドロキシエチルセルロース等のセルロース誘導体。カゼイン、ゼラチン、大豆蛋白、ポリビニルアルコール又はその誘導体。ポリビニルピロリドン、無水マレイン酸樹脂、スチレン−ブタジエン共重合体、メチルメタクリレート−ブタジエン共重合体等の共役重合体ラテックス。アクリル酸エステル及びメタクリル酸エステルの重合体等のアクリル系重合体ラテックス。エチレン−酢酸ビニル共重合体等のビニル系重合体ラテックス。上記の各種重合体のカルボキシル基等の官能基含有単量体による官能基変性重合体ラテックス。カチオン基を用いて上記各種重合体をカチオン化したもの、カチオン性界面活性剤を用いて上記各種重合体の表面をカチオン化したもの。カチオン性ポリビニルアルコール下で上記各種重合体を重合し、重合体の表面にポリビニルアルコールを分布させたもの。カチオン性コロイド粒子の懸濁分散液中で上記各種重合体の重合を行い、重合体の表面にカチオン性コロイド粒子を分布させたもの。メラミン樹脂、尿素樹脂等の熱硬化合成樹脂等の水性バインダー。ポリメチルメタクリレート等のアクリル酸エステルやメタクリル酸エステルの重合体又は共重合体樹脂。ポリウレタン樹脂、不飽和ポリエステル樹脂、塩化ビニル−酢酸ビニルコポリマー、ポリビニルブチラール、アルキッド樹脂等の合成樹脂系バインダー。
【００４３】
これらのバインダーは、単独で、又は複数種を混合して用いることができる。中でも最も好ましいバインダーとして、ポリビニルアルコールが挙げられる。ポリビニルアルコールの中でも、ポリ酢酸ビニルを加水分解して得られる通常のポリビニルアルコールが好ましい。ポリビニルアルコールは、平均重合度が１５００以上のものが好ましく用いられる。中でも、平均重合度が２０００以上５０００以下のものがより好ましい。また、ケン化度は８０以上１００以下のものが好ましく、８５以上１００以下のものがより好ましい。
【００４４】
また、この他に、末端をカチオン変性したポリビニルアルコールや、アニオン性基を有するアニオン変性ポリビニルアルコール等の変性ポリビニルアルコールを使用することができる。
【００４５】
インク受容層中の、バインダーと顔料との質量比は、バインダー／顔料が１／１０以上１０／１以下であることが好ましい。さらに、バインダー／顔料が１／５以上５／１以下であることがより好ましい。
【００４６】
（その他の材料）
本発明では、必要に応じて、インク受容層が下記の材料を含有してもよい。
【００４７】
例えば、インク受容層には、ホウ酸及びホウ酸塩の少なくとも一方を含有してもよい。ホウ酸及びホウ酸塩を添加することにより、インク受容層内でのクラックの発生を抑制することができる。ホウ酸としては、オルトホウ酸（Ｈ３ＢＯ３）、メタホウ酸、次ホウ酸等が挙げられる。ホウ酸塩は、上記ホウ酸の水溶性の塩であることが好ましい。具体的には、下記のホウ酸のアルカリ土類金属塩等を挙げることができる。ホウ酸のナトリウム塩（Ｎａ２Ｂ４Ｏ７・１０Ｈ２Ｏ、ＮａＢＯ２・４Ｈ２Ｏ等）、ホウ酸のカリウム塩（Ｋ２Ｂ４Ｏ７・５Ｈ２Ｏ、ＫＢＯ２等）等のアルカリ金属塩。ホウ酸のアンモニウム塩（ＮＨ４Ｂ４Ｏ９・３Ｈ２Ｏ、ＮＨ４ＢＯ２等）。ホウ酸のマグネシウム塩やカルシウム塩。これらのホウ酸等の中でも、塗工液の経時安定性と、クラック発生の抑制効果の点からオルトホウ酸を用いることが好ましい。また、ホウ酸等の使用量としては、上層、下層中のバインダーに対して、ホウ酸固形分１０質量％以上５０．０質量％以下の範囲で用いることが好ましい。上記範囲を超えると塗工液の経時安定性が低下する場合がある。すなわち、インク吸収性記録媒体を生産する際、塗工液を長時間に渡って使用することとなり、ホウ酸の含有量が多いとその間に塗工液の粘度の上昇や、ゲル化物の発生が起こる場合がある。このため、塗工液の交換やコーターヘッドの清掃等を頻繁に行なうことが必要となり、生産性が著しく低下してしまう。更に、上記範囲を超えると、インク受容層に均質で良好な光沢面が得られない場合がある。尚、ホウ酸等の使用量が上記範囲内であっても、製造条件等によっては、インク受容層内にクラックが発生する場合があるため、適当な使用量の範囲を選択する必要がある。
【００４８】
この他に、インク受容層は、染料定着剤として、カチオンポリマーに代表されるカチオン性物質を含有してもよい。カチオンポリマーは、特に、インク受容層中でのマゼンタ染料の染着性を向上させ、アントラピリドン系及びキナクリドン系に代表されるマゼンタ染料の高温多湿下でのインクの滲み出し（マイグレーション）を抑制することができる。
【００４９】
インク受容層形成用の塗工液中には、ｐＨ調整剤として、例えば、下記の酸又は塩を適宜添加してもよい。即ち、蟻酸、酢酸、グリコール酸、シュウ酸、プロピオン酸、マロン酸、コハク酸、アジピン酸、マレイン酸、リンゴ酸、酒石酸、クエン酸、安息香酸、フタル酸。イソフタル酸、テレフタル酸、グルタル酸、グルコン酸、乳酸、アスパラギン酸、グルタミン酸、ピメリン酸、スベリン酸、メタンスルホン酸。塩酸、硝酸、燐酸等の無機酸。上記酸の塩等である。アルミナ水和物を水中に分散させるためには、一塩基酸を用いることが好ましい。このため、上記ｐＨ調整剤の中でも、蟻酸、酢酸、グリコール酸、メタンスルホン酸等の有機酸や、塩酸、硝酸等を用いることが好ましい。また、その他の塗工液用の添加剤として、顔料分散剤、増粘剤、流動性改良剤、消泡剤、抑泡剤、界面活性剤、離型剤、浸透剤、着色顔料、着色染料を添加してもよい。また、蛍光増白剤、紫外線吸収剤、酸化防止剤、防腐剤、防黴剤、耐水化剤、硬化剤、耐候材料等を添加してもよい。
【００５０】
＜インク受容層用塗工液の塗工方法＞
インク受容層を形成するための塗工液の塗工は、オンマシン、オフマシン等で、各種カーテンコーター、エクストルージョン方式を用いたコーター、スライドホッパー方式を用いたコーター等で行えばよい。塗工時には、塗工液の粘度調製等を目的として、塗工液を加温してもよく、コーターヘッドを加温してもよい。塗工後の塗工液の乾燥は、例えば、直線トンネル乾燥機、アーチドライヤー、エアループドライヤー、サインカーブエアフロートドライヤー等の熱風乾燥機を用いて行うことが好ましい。また、赤外線、加熱ドライヤー、マイクロ波等を利用した乾燥機等を、適宜、選択して用いてもよい。
【００５１】
インク受容層の塗工量としては、インクの吸収性が満足できるものであれば特に制限はされないが、最外層のインク受容層の塗工量については、１０．０ｇ／ｍ２以下であることが好ましい。最外層のインク受容層の塗工量が１０．０ｇ／ｍ２以下であれば、インク受容層にインクが印刷された際に、インク中の水分等が、最外層のインク受容層に隣接したインク受容層に速やかに移動し、白モヤの発生を効果的に抑制することができる。
【実施例】
【００５２】
以下、実施例、比較例を示し、本発明をさらに具体的に説明するが、本発明はこれらに限定されるものではない。尚、以下に「部」または「％」とあるのは、特に断らない限り質量基準である。
【００５３】
＜記録媒体の製造方法＞
（支持体の作成）
軽質炭酸カルシウム２０部を、広葉樹晒クラフトパルプ１００部のスラリー中に添加し、カチオン澱粉２部、無水アルケニルコハク酸系中性サイズ剤０．３部を添加し、十分に混合して抄紙原料とした。次に、長網多筒式抄紙機を用いて水分を１０％まで乾燥させ、サイズプレスで酸化澱粉の７％溶液を両面で４ｇ／ｍ２塗工、乾燥し、水分７％まで乾燥させて坪量１２０ｇ／ｍ２の基紙を作成した。作成した基紙の表裏両方の面に、高密度ポリエチレン７０部と低密度ポリエチレン２０部からなる樹脂組成物を、２０．０ｇ／ｍ２の塗工量となるように溶融押し出し塗布した。直後に、表面に種々の不規則の形状の凹凸を有するクーリングロールを使用して、冷却しながらポリエチレン表面に４種類の型付け処理を行った。型付けの違いは密度及び凹凸の高さを調整することで行った。このようにして、坪量１６０ｇ／ｍ２の支持体Ａ、Ｂ、Ｃ、Ｄを作成した。
【００５４】
各支持体の算術平均表面粗さＲａを測定した。測定は、各支持体を測定に適した大きさに切り分け、ＳＵＲＦＣＯＭ  １５００ＤＸ（東京精密製）を用い、ＪＩＳ  Ｂ０６０１に規定された方法を用いて行った。測定の結果、各支持体の算術平均表面粗さＲａは、支持体Ａが０．５９μｍ、支持体Ｂが０．７２μｍ、支持体Ｃが０．９５μｍ、支持体Ｄが２．１０μｍであった。
【００５５】
（インク受容層用塗工液１の作成）
イオン交換水中３１４．７部に、無水酢酸２．０部を添加し、十分攪拌したのち、無機微粒子としてアルミナ水和物（Ｄｉｓｐｅｒａｌ  ＨＰ１８：ＳＡＳＯＬ製）を１００部添加し、十分攪拌し、コロイダルゾルを得た。得られたコロイダルゾルをアルミナ水和物が２２％となるように適宜イオン交換水で希釈し、コロイダルゾルを得た。
【００５６】
一方、ポリビニルアルコール（ＰＶＡ２３５、重合度：３５００、ケン化度：８８％：クラレ製）をイオン交換水中に溶解させて、固形分８．０％のポリビニルアルコール水溶液を得た。そして、得られたポリビニルアルコール溶液を、上記で調製したコロイダルゾルに、アルミナ水和物の固形分に対して、ポリビニルアルコール固形分換算（（バインダー）／（アルミナ水和物）×１００）が１０％となるように混合した。次に、３．０％ホウ酸水溶液を、アルミナ水和物の固形分に対してホウ酸固形分換算で１．５％となるように混合して、インク受容層用塗工液１を得た。
【００５７】
（インク受容層用塗工液２の作成）
インク受容層用塗工液１の作成のアルミナ水和物（Ｄｉｓｐｅｒａｌ  ＨＰ１８）をアルミナ水和物（Ｄｉｓｐｅｒａｌ  ＨＰ１４：ＳＡＳＯＬ製）に変えた以外は、インク受容層用塗工液１の作成と同様にして、インク受容層用塗工液２を得た。
【００５８】
（インク受容層用塗工液３の作成）
インク受容層用塗工液１の作成のアルミナ水和物（Ｄｉｓｐｅｒａｌ  ＨＰ１８）をアルミナ水和物（Ｄｉｓｐｅｒａｌ  ＨＰ１０：ＳＡＳＯＬ製）に変えた以外は、インク受容層用塗工液１の作成と同様にして、インク受容層用塗工液３を得た。
【００５９】
（インク受容層用塗工液４の作成）
シリカ（Ａ３００：日本アエロジル製）１００部、カチオンポリマー（シャロールＤＣ９０２Ｐ：第一工業製薬製）４部を、固形分濃度が１８％となるように水に分散し、さらに高圧ホモジナイザーで分散してシリカ分散液を得た。
【００６０】
一方、ポリビニルアルコール（ＰＶＡ２３５、重合度：３５００、ケン化度：８８％：クラレ製）をイオン交換水中に溶解させて、固形分８．０％のポリビニルアルコール水溶液を得た。そして、得られたポリビニルアルコール溶液を、上記で調製したコロイダルゾルに、シリカの固形分に対して、ポリビニルアルコール固形分換算（（バインダー）／（シリカ）×１００）が１５％となるように混合した。次に、３．０％ホウ酸水溶液を、シリカの固形分に対してホウ酸固形分換算で２．３％となるように混合して、インク受容層用塗工液４を得た。
【００６１】
（インク受容層用塗工液５の作成）
前記インク受容層用塗工液２とインク受容層用塗工液３とを、Ｄｉｓｐｅｒａｌ  ＨＰ１４とＤｉｓｐｅｒａｌ  ＨＰ１０が固形分比で４０：６０となるように混合し、インク受容層用塗工液５を得た。
【００６２】
（インク受容層用塗工液６の作成）
前記インク受容層用塗工液１とインク受容層用塗工液２とを、Ｄｉｓｐｅｒａｌ  ＨＰ１８とＤｉｓｐｅｒａｌ  ＨＰ１４が固形分比で２０：８０となるように混合し、インク受容層用塗工液６を得た。
【００６３】
（インク受容層用塗工液７の作成）
前記インク受容層用塗工液２と、インク受容層用塗工液３とを、Ｄｉｓｐｅｒａｌ  ＨＰ１４とＤｉｓｐｅｒａｌ  ＨＰ１０が固形分比で７０：３０となるように混合し、インク受容層用塗工液７を得た。
【００６４】
（インク受容層用塗工液８の作成）
前記インク受容層用塗工液１と、インク受容層用塗工液２とを、Ｄｉｓｐｅｒａｌ  ＨＰ１８とＤｉｓｐｅｒａｌ  ＨＰ１４が固形分比で９０：１０となるように混合し、インク受容層用塗工液８を得た。
【００６５】
（インク受容層用塗工液９の作成）
前記インク受容層用塗工液１と、インク受容層用塗工液２とを、Ｄｉｓｐｅｒａｌ  ＨＰ１８とＤｉｓｐｅｒａｌ  ＨＰ１４が固形分比で７０：３０となるように混合し、インク受容層用塗工液９を得た。
【００６６】
（インク受容層用塗工液１０の作成）
前記インク受容層用塗工液２と、インク受容層用塗工液３とを、Ｄｉｓｐｅｒａｌ  ＨＰ１４とＤｉｓｐｅｒａｌ  ＨＰ１０が固形分比で８０：２０となるように混合し、インク受容層用塗工液１０を得た。
【００６７】
（インク受容層用塗工液１１の作成）
前記インク受容層用塗工液１と、インク受容層用塗工液２とを、Ｄｉｓｐｅｒａｌ  ＨＰ１８とＤｉｓｐｅｒａｌ  ＨＰ１４が固形分比で６０：４０となるように混合し、インク受容層用塗工液１１を得た。
【００６８】
＜細孔半径のピーク位置の測定＞
支持体Ａの第一面（表面）側に、各々のインク受容層用塗工液を乾燥後の塗工量が３０．０ｇ／ｍ２となるように塗布した。塗工液の塗工は、スライドダイを用いて４０℃で行った。次に、これを６０℃で乾燥して、細孔半径のピーク位置測定用の記録媒体を作成した。作成した記録媒体のインク受容層の細孔半径のピーク位置を、下記の装置を用いて測定した。
・細孔半径の測定：自動比表面積／細孔分布測定装置  ＴｒｉＳｔａｒ３０００（島津製作所製）
・サンプル前処理：バキュプレップ０６１（島津製作所製）
記録媒体を５．０×１０．０ｃｍのサイズに断裁した後、これを細孔半径測定用の３／８ｉｎセルに入る大きさに切り分けた。この後、断裁した記録媒体をセルに投入し、バキュプレップ０６１を用いて、８０℃に加熱しながら２０ｍｉｌｌｉｔｏｒｒ以下になるまで脱気乾燥を行った。脱気乾燥を行ったサンプルを、ＴｒｉＳｔａｒ３０００を用いて、窒素吸着脱離法により細孔径分布の測定を行った。測定後、得られた窒素脱離側のデータを用いて、最終的に細孔半径のピーク位置の値を得た。測定結果を表１に示す。
【００６９】
【表１】
2011173411.tif 000003
【００７０】
（実施例１）
支持体Ｃの第一面側（表面側）に、塗工液３を乾燥後の塗工量が３０．０ｇ／ｍ２になるように塗工し、６０℃で乾燥を行い、第一面側下層となるインク受容層を設けた。次に、支持体Ｃの第二面側（裏面側）に、塗工液３を乾燥後の塗工量が３０．０ｇ／ｍ２になるように塗工し、６０℃で乾燥を行い、第二面側下層となるインク受容層を設けた。
【００７１】
次に、第一面側に作成したインク受容層上に、塗工液１を乾燥後の塗工量が１０．０ｇ／ｍ２になるように塗工し、６０℃で乾燥を行い、第一面側上層となるインク受容層を設けた。また、第二面側に作成したインク受容層上に、塗工液１を乾燥後の塗工量が１０．０ｇ／ｍ２となるように塗工し、６０℃で乾燥を行い、第二面側上層となるインク受容層を設けた。このようにして、記録媒体１を得た。尚、各塗工液の塗工は、スライドダイを用いて４０℃で行った。
【００７２】
（実施例２〜２５）
支持体の種類、塗工液の種類及び塗工量を表２に示した通りにした以外は実施例１と同様にして、記録媒体２〜２５を得た。
【００７３】
（比較例１〜４）
支持体の種類、塗工液の種類及び塗工量を表２に示した通りにした以外は実施例１と同様にして記録媒体２６〜２９を得た。
【００７４】
表２において、第一面側及び第二面側表面の算術平均粗さの測定は、ＳＵＲＦＣＯＭ  １５００ＤＸ（東京精密製）を用い、作成した記録媒体を測定に適した大きさに切り分け、ＪＩＳ  Ｂ０６０１に規定された方法により行った。
【００７５】
＜評価＞
製造した記録媒体１〜２９に対して、以下の評価を行った。
【００７６】
まず、同じ種類の記録媒体を２枚用意した。次に、このうち一方の記録媒体の第一面側に、インクジェットプリンター（ｉＰ８６００：キヤノン製）を用い、スーパーフォトペーパーモードで下記画像１を記録した。次に、他方の記録媒体の第二面側に、インクジェットプリンター（ｉＰ８６００：キヤノン製）を用い、スーパーフォトペーパーモードで下記画像２を記録した。インクは、いずれもＢＣＩ−７Ｅ（染料インク：キヤノン製）を用いた。
・画像１：１５ｃｍ×１５ｃｍの領域を、ＰｈｏｔｏＳｈｏｐ７．０のＲＧＢモードで、（Ｒ，Ｇ，Ｂ）＝（０，０，０）で塗りつぶした画像。
・画像２：５ｃｍ×５ｃｍの領域を、ＰｈｏｔｏＳｈｏｐ７．０のＲＧＢモードで、（Ｒ，Ｇ，Ｂ）＝（２５５，２５５，０）で塗りつぶした画像。
【００７７】
記録後、３０分間、２３℃、６０％ＲＨの環境下で乾燥した。さらに乾燥後、２枚の記録媒体の印字面（インク受容層）を、画像１と画像２が重なるように重ね合わせ、２４時間保管した。２４時間保管後、画像１における白モヤの発生に関して、下記基準で目視にて評価した。結果は表２に示す。
４：白モヤは発生していない。
３：白モヤがかすかに発生している。
２：白モヤがある程度発生している。
１：白モヤがかなり発生している。
【００７８】
【表２】
2011173411.tif 000004
【００７９】
表２から、実施例１〜２５の記録媒体は、インク受容層同士を重ねた場合であっても、白モヤの発生が抑制されていることが分かる。
【００８０】
一方、比較例１及び４の記録媒体は、Ａ１＞Ａ２及びＢ１＞Ｂ２となっておらず、白モヤが発生していることが分かる。比較例２の記録媒体は、｜Ａ１−Ｂ１｜≦１．０となっておらず、白モヤが発生していることが分かる。比較例３の記録媒体は、第一面側の最外層のインク受容層及び該第二面側の最外層のインク受容層の算術平均粗さＲａが０．５μｍ以上となっておらず、白モヤが発生していることが分かる。
【図１】
2011173411.tif 000005